Brevet FR2653130A1 — publié le 19910419

Dans la demande de brevet français FR-A-2.608.613 on a décrit et revendiqué des polymères à groupements imides, pouvant se trouver sous forme de prépolymères thermodurcissables, qui comprennent le produit de réaction, à une température allant de 50 C & 300 C, entre: - (a) un N,N'bis-imide ou une association de plusieurs bis-imides de formule: Y - C Co Co - C - Y il N - A -N l() Y - C - CO CO - C - Y dans laquelle-: les symboles Y, identiques ou différents, représentent chacun H, CH3 ou Cl; le symbole A représente un radical divalent choisi dans le groupe constitué par les radicaux: cyclohexylène; phénylènes; méthyl-4 phénylène-1,3; méthyl-2 phénylène-1,3; méthyl-5 phénylène-1,3; diéthyl-2,5 méthyl-3 phénylène-1,4; et les radicaux de formule: X X \X T X X dans laquelle T représente un lien valentiel simple ou un groupement: CH3O -CH -2 C-;- 0 -;-S -;H - C; ; -3 'I 1 0 > G 22I_ --O C.., SO2 et les symboles X, identiques ou différents, représentent chacun un atome d'hydrogène, un radical méthyle, éthyle ou isopropyle; - (b) une ou plusieurs diamine(s) biprimaire(s) encombrée(s) prise(s) dans le groupe formé par: (i) les espèces répondant à la formule générale: R Z Z R3 2 2 CH NH, (II) 2 R4 dans laquelle: les symboles R1, R2, R3 et R4, identiques ou différents, représentent chacun un radical méthyle, éthyle, propyle ou isopropyle; les symboles Z, identiques ou différents, représentent chacun un atome d'hydogène ou un atome de chlore; (2i) et les espèces répondant à la formule générale: NH t (R 5)3 (III) NH2 dans laquelle: les radicaux amino sont en position méta ou para, l'un par rapport à l'autre; les symboles R5, identiques ou différents, représentent chacun un radical méthyle, éthyle, propyle ou isopropyle; - (c) éventuellement un ou plusieurs monomère(s) non halogéné(s) autre(s) qu'un bis-imide de formule (I) et comprenant une ou plusieurs double(s) liaison(s) carbone-carbone polymérisable(s); - et (d) éventuellement un catalyseur de polymérisation. Un premier avantage lié & la mise en oeuvre de l'invention conforme à la demande française précitée provient de l'encombrement stérique du réactif aminé (b) qui est responsable d'une réactivité plus faible des constituants du milieu de polymérisation, par comparaison avec ce qui se passe avec les polyamino-bis maléimides issus de diamines non encombrées. Cette réactivité plus faible des constituants du milieu de polymérisation présente un intérêt particulier non seulement pour la réalisation de pièces faisant appel & une mise en oeuvre d'un prépolymère à l'état fondu, mais encore pour la réalisation de pièces faisant appel à une mise en oeuvre d'un prépolymère sous forme de solution dans un solvant. En effet, la viscosité du prépolymère à l'état fondu ou celle de la solution du prépolymère évolue plus faiblement et cela facilite grandement la mise en oeuvre du prépolymère, notamment dans des applications nécessitant une durée de travail de plusieurs heures. Un second avantage lié & la mise en oeuvre de l'invention conforme à la demande française précitée réside dans le fait que les polymères sont préparés sans prendre des précautions particulières sur le plan de l'hygiène étant donné que les diamines encombrées (b) employées ne présentent pas les risques de toxicité qui sont attachés en général aux diamines biprimaires aromatiques non encombrées. Il a maintenant été trouvé, et c'est ce qui constitue un premier objet de la présente invention, que l'on peut apporter des améliorations particulières à la technique décrite dans la demande française précitée par l'ajout, dans le milieu de préparation des polymères conformes à cette technique antérieure de deux ingrédients supplémentaires: - l'un consistant dans un composé choisi dans le groupe constitué par: une résine époxy chlorée ou bromée; un N,N'-alkylène-bis- tétrahalogénophtalimide; un produit contenant deux radicaux phényle reliés directement par un lien valentiel simple, un groupement divalent ou un atome, dans lequel chaque radical phényle est substitué par un radical (méth)allyloxy et par au moins deux atomes de chlore ou de brome; une résine époxy non halogénée; et un mélange de deux ou de plus de deux des composés précités entre eux; cette mesure permet d'obtenir notamment un faible coefficient d'expansion thermique pour les polymères qui sont ainsi préparés ainsi que, dans le cas o un composé halogéné est utilisé, une excellente résistance à la combustion; - l'autre consistant dans un alkénylphénol; cette mesure permet notamment d'améliorer les propriétés de résilience du polymère durci et ses propriétés d'adhérence (évaluées par exemple par des mesures de résistance au pelage) sur un substrat métallique comme par exemple une feuille de cuivre. L'objectif visé par la présente invention est de fournir des polymères à groupements imides qui peuvent être avantageusement utilisés pour fabriquer, par exemple, des articles intermédiaires préimprégnés permettant de construire de manière connue en soi des circuits électroniques multicouches pour lesquels les opérations classiques de coupage, usinage et surtout de perçage de trous ne se traduisent pas par de graves défauts tels que, en particulier, des phénomènes de délaminage, de fissurations intralaminaires et de déchirement. Il a encore été trouvé, et c'est ce qui constitue un autre objet de la présente invention, que d'une part le choix des diamines biprimaires encombrées utilisables dans la présente invention peut être élargi & des espèces du type de celles de formule (II) contenant deux radicaux (amino4) phényle encombrés, mais reliés, cette foie entre eux par un groupement divalent autre que -CH2-, et d'autre part le catalyseur facultatif est un initiateur de polymérisation radicalaire. Plus précisément, la présente invention concerne des polymères & groupements imides qui comprennent le produit de réaction, à une température allant de 50 C & 300 C, entre: -(a) un N,N'-bis-imide ou une association de plusieurs bis-imides répondant & la formule (I) et aux définitions données ci-avant; -(b) une ou plusieurs diamine(s) biprimaire(s) aromatique(s) encombrée(s); et - éventuellement (c) un ou plusieurs monomère(s) non halogéné(s) autre(s) qu'un bis-imide de formule (I) et comportant une ou plusieurs double(s) liaison(s) carbone-carbone polymérisable(s); et - éventuellement encore (d) un catalyseur de polymérisation, lesdits polymères & groupements imides étant caractérisés par les points suivants: - point 1: le milieu de réaction qui sert à les préparer contient en tant que réactif aminé (b) une ou plusieurs diamine(s) biprimaire(s) - encombrée(s) prise(s) dans le groupe formé par: (i) les espèces répondant & la formule générale: R Z Z R3. R1 Z Z R3 H2N B NH 2e (IV) 2 z R4 dans laquelle: les symboles R1, R2, R3 et R4, identiques ou différents, représentent chacun un radical méthyle, éthyle, propyle ou isopropyle; les symboles Z, identiques ou différents, représentent chacun un atome d'hydogène ou un atome de chlore; le symbole B représente un radical divalent choisi dans le groupe formé par les radicaux: - CH2 - CH3 CH3 CH3 - C | - et C 9 CH3 CHH CH3 CH3 C - CH3 (2i) et les espèces répondant & la formule générale: NH (R5)3> (III) NH2 dans laquelle: les radicaux amino sont en position méta ou para, l'un par rapport & l'autre; les symboles R5, identiques ou différents, représentent chacun un radical méthyle, éthyle, propyle ou isopropyle; point 2: le milieu de réaction contient en outre deux additifs obligatoires (e) et (f) (e) consistant dans un composé choisi dans le groupe formé par: * (el) une résine époxy chlorée ou bromée; * (e2) un N, N'-alkylène-bis-tétrahalogénophtalimide de formule: U U U CO CG CU J N -C H -N(v c l/ n 2n \() O Co CG O U U dans laquelle: les symboles U, identiques ou différents, représentent chacun un atome de chlore ou de brome; le radical alkylène -C H2n- peutêtre linéaire ou ramifié; n 2n- n est un nombre entier égal & 1, 2, 3 ou 4; * (e3) un produit halogéné de formule: H ou CH3 H ou CH 1 1 CH2 = 2- CH- 0 V 0 - CH - C = CH (VI) (U)p (U)p p p dans laquelle: les symboles U ont la signification donnée ci-avant; le symbole V représente un lien valentiel simple, un radical alkylène -Cn H2n-, linéaire ou ramifié, avec n étant égal à 1, 2, 3 ou 4 ou un atome d'oxygène; p est un nombre entier égal & 2, 3 ou 4; * (e4) une résine époxy non halogénée; * et (eS) un mélange de deux ou de plus de deux des composés (el) à (e4) précité entre eux; (f) consistant dans un composé comprenant un ou plusieurs alkénylphénol(s) de formule: CH2 - CR6 = CH2 R7O E OR? (VII) CH2 - CR6 = CH2 dans laquelle: le symbole E représente un lieu valentiel simple ou radical divalent choisi dans le groupe formé par les radicaux; CH - 2 C; 2- CH CH2 -; - C -; - O - - S -; SO -; et - SO2-; CH3 les symboles R6, identiques ou différents, représentent chacun un atome d'hydrogène ou un radical méthyle; les symboles R7, identiques ou différents, représentent chacun un atome d'hydrogène ou un radical alkyle linéaire ou ramifié ayant de 1 à 6 atomes de carbone ou un radical phényle; - point 3: le milieu de réaction, dans le cas oQ il est fait appel & un catalyseur (d), contient en tant que catalyseur un initiateur de polymérisation rédicalaire consistant dans un péroxyde organique ou l'azo-bis- isobutyronitrile. Par résine époxy chlorée ou bromée (el), on entend définir une résine époxy qui possède un poids d'équivalent époxy compris entre 200 et 2000 et qui consiste dans un éther glycidique obtenu en faisant réagir avec de l'épichlorhydrine un dérivé chloré ou bromé sur le (ou les) noyau(x) aromatique(s) issu d'un polyphénol choisi dans le groupe formé par: la famille des bis(hydroxyphényl)alcanes comme le bis(hydroxy-4 phényl)-2,2 propane, le bis(hydroxy-4 phényl) méthane, le bis(hydroxy-4 phényl) méthyl-phényl-méthane, les bis(hydroxy-4 phényl) tolyl-méthanes; le résorcinol; l'hydroquinone; le pyrocatéchol; le dihydroxy-4,4' diphényle; et les produits de condensation des phénols précités avec un aldéhyde. L'expression "poids d'équivalent époxy", qui apparaît ci-avant, peut étre définie comme étant le poids de résine (en gramme) renfermant une I I fonction époxy - C - C -. On choisit de préférence une résine époxy chlorée ou bromée possédant un poids d'équivalent époxy compris entre 250 et 500. On utilise tout préférentiellement dans la présente invention une résine époxy (el) consistant dans une résine appartenant & la famille des éthers glycidiques des bis(hydroxyphényl)alcanes, bromés sur les noyaux aromatiques, dont on a parlé ci-avant à propos de la définition détaillée de la résine (el). S'agissant du composé (e2) de formule (V), on choisit de préférence un N, N'-alkylène-bis-tétrabromophtalimide. On utilise tout préférentiellement dans la présente invention le N,N'-éthylène-bis- tétrabromophtalimide. S'agissant du composé (e3) de formule (VI), on choisit de préférence un bis(allyloxydibromophényl)alcane de formule: Br Br CH = CH - CH2 - n Ln O - CH - CH =CH (VIII) Br Br dans laquelle n est un nombre entier égal & 1, 2 ou 3. On utilise tout préférentiellement dans la présente invention le bis(allyloxy-4 dibromo-3,5 phényl)-2,2 propane. Par résine époxy non halogénée (e4), on entend définir une résine époxy qui possède un poids d'équivalent époxy compris entre 100 et 1000 et qui consiste dans un éther glycidique obtenu en faisant réagir avec de l'épichlorhydrine un polyphénol non chloré ou non bromé sur le (ou les) noyau(x) aromatique(s) choisi dans le groupe des phénols dont on a parlé ci-avant à propos de la définition de la résine (el). On choisit de préférence une résine époxy non halogénée possédant un poids d'équivalent époxy compris entre 150 et 300. On utilise tout préférentiellement une résine époxy (e4) consistant dans une résine appartenant & la famille des éthers glycidiques des bis(hydroxyphényl)- alcanes, non halogénés sur les noyaux aromatiques, dont on a parlé ciavant & propos de la définition détaillée de la résine (el). S'agissant des mélanges (eS), on choisit de préférence un mélange de deux ou de plus de deux des composés (ei) & (e4) préférés qui ont été mentionnés ci-avant. La quantité de l'additif (e) représente généralement 2 % d 30 % et, de préférence, 3 % & 15 % du poids du mélange bis-imide(s) (a) + diamine(s) (b) + éventuellement réactif (c). On a constaté que la quantité de chlore ou de brome qui peut être apportée dans les polymères selon l'invention par l'additif (e) est de nature à influencer certaines propriétés des polymères durcis obtenus, notamment les propriétés en matière de stabilité thermique et celles en matière d'adhérence des polymères sur des métaux tels que par exemple le cuivre. Dans ce cadre, les meilleurs résultats sont obtenus lorsque cette quantité de chlore ou de brome apportée par l'additif (e), exprimée par le pourcentage en poids de chlore élémentaire ou de brome élémentaire par rapport au poids du mélange global bis-imide(s) (a) + diamine(s) (b) + réactif facultatif (c) + additifs (e) et (f), représente au plus 8 %; cette quantité de chlore ou de brome se situe de préférence dans l'intervalle allant de 1 & 6 %. On peut ajuster aisément la quantité de chore ou de brome & la valeur souhaitée en mettant en oeuvre par exemple des résines époxy (e) ayant une teneur en chlore ou en brome plus ou moins importante ou en partant de mélanges de résines époxy chlorées ou bromées (ei) avec des résines époxy non halogénées (e4) ou encore en partant de mélanges de composés (e2) et/ou (e3) avec des résines époxy non halogénées (e4). A titre d'exemples spécifiques d'alkénylphénols de formule (VII), on peut citer en particulier: - le dihydroxy-4,4' diallyl- 3,3' bisphényle, le bis(hydroxy-4 allyl-3 phényl)mêthane, - le bis(hydroxy-4 allyl-3 phényl)éther, - le bis(hydroxy-4 allyl-3 phényl)-2, 2 propane ou O,O'-diallyl-bisphénol A, - l'éther méthylique correspondant à l'un ou l'autre des alkénylphénols précités. Les alkénylphénols se préparent, ainsi que cela est bien connu, par transposition thermique (claisen) des éthers allyliques de phénols, lesquels éthers allyliques sont obtenus de manière connue en soi en faisant réagir par exemple des phénols et le chlorure d'allyle en présence d'un hydroxyde de métal alcalin et de solvants. Par l'expression apparaissant ci-avant "composé comprenant un ou plusieurs alkénylphénol(s)", on entend signifier que l'additif (f) peut être constitué: - soit par un ou plusieurs alkénylphénol(s) de formule (VII), soit par un mélange contenant (i) un ou plusieurs alkénylphénol(s) de formule (VII) et (2i) un ou plusieurs éther(s) allylique(s) correspondant(s) de ce (ou ces) phénol(s), c'est-à-dire un ou plusieurs éther(s) allylique(s) duquel (ou desquels) dérive(nt) par transposition ce (ou ces) phénol(s). Un pareil mélange (2i), qui peut être avantageusement utilisé, est par exemple le produit brut obtenu par transposition thermique partielle du (ou des) éther(s) allylique(s) correspondant(s). On utilise de préférence, pour la mise en oeuvre de la présente invention, un additif (f) consistant dans l'O,O'-diallyl-bisphénol A pris seul ou en mélange avec l'éther diallylique du bisphénol A. La quantité de l'additif (f) représente généralement 2 % & 30 % et, de préférence, 5 % à 15 % du poids du mélange bis-imide(s) (a) + diamine(s) (b) + éventuellement réactif (c). A titre d'exemples spécifiques de bis-imides (a) de formule (I) on peut citer en particulier les composés indiqués dans la demande française FR-A2.608.613, c'est-à-dire: - le N,N'-métaphénylène-bis-maléimide, - le N,N'paraphénylène-bis-maléimide, - le N,N'-4,4'-diphénylméthane-bis-maléimide, - le N,N'-4,4'-diphényléther-bis-maléimide, - le N,N'-4,4'diphénylsulphone-bis-maléimide, - le N,N'-cyclohexylène-1,4-bis-maléimide, - le N,N'-4,4'-diphényl-1,1 cyclohexane-bis-maléimide, - le N,N'-4,4'diphényl-2,2 propane-bis-maléimide, - le N,N'-4,4'-triphénylméthane-bismaléimide, - le N,N'-méthyl-2 phénylène-1,3-bis-maléimide, - le N,N'méthyl-4 phétnylène-1,3-bis-maléimide, - le N,N'-méthyl-S phénylène-1,3-bis-maléimide. Ces bis-maléimides peuvent être préparés selon les procédés décrits dans le brevet américain US-A-3.018.290 et le brevet anglais GB-A-1.137.290. On utilise de préférence, pour la mise en oeuvre de la présente invention, le N,N'-4,4'-diphénylméthane-bis-maléimide pris seul ou en mélange avec le N,N'-méthyl-2 phénylène-1,3-bis-maléimide, le N,N'-méthyl-4 phénylne-1, 3-bis-maléimide et/ou le N,N'-méthyl-5 phénylène-1,3-bis-maléimide. A titre d'exemples spécifiques de diamines encombrées (b) de formules (IV) et (III), on peut citer en particulier: - le diamino-4,4' tétraméthyl-3, 3',5,5' diphénylméthane, - le diamino-4,4' tétraéthyl-3,3',5,5' diphénylméthane, - le diamino-4,4' diméthyl-3,5 diéthyl-3',5' diphénylméthane, - le diamino-4,4' diéthyl-3,3' diméthyl-5,5' diphénylméthane, - le diamino-4,4' tétraisopropyl-3,3',5,5' diphénylméthane, - le diamino-4,4' diisopropyl-3,3' diméthyl-5,5' diphénylméthane, - le bis (amino-4 diméthyl-3,5 o, -diméthylbenzy1)-1,4 benzène, - le bis (amino-4 diméthyl-3,5 &,&-diméthylbenzyl)-1,3 benzène, le diamino-1,3 diéthyl-2,4 méthyl-6 benzène, - le diamino-1,3 méthyl-2 diéthyl-4,6 benzène. Ces diamines encombrées peuvent être préparées selon les procédés décrits dans le brevet anglais GB-A-852.651 et le brevet américain US-A-3.481.900. On utilise de préférence, pour la mise en oeuvre de la présente invention, le diamino-4,4' tétraméthyl-3,3'5,5' diphénylméthane, le diamino-4,4' tétraéthyl-3,3'5,5' diphénylméthane, le diamino-4,4' diéthyl-3,3' diméthyl-5,5' diphénylméthane et leurs mélanges. Les quantités de N',N-bis-imide(s} (a) et de diamine(s) encombrée(s) (b) sont choisies de façon à ce que le rapport r: nombre de moles de bisimide(s) (a) nombre de moles de diamine(s) (b) se situe généralement dans l'intervalle allant de 1,5/1 & 20/1 et, de préférence, allant de 2/1 à 5/1. Il peut être avantageux dans certains cas de modifier les polymères selon la présente invention par emploi supplémentaire d'un réactif copolymérisable (c) et/ou d'un catalyseur (d). Comme réactif facultatif (c) qui convient bien, on peut citer en particulier les composés indiqués dans la demande française FR-A-2.608. 613, & savoir: (cl) soit un ou plusieurs monomères de formule: H ou CH3 CH - CO / \ CH C /% (IX) CH - COC dans laquelle le radical allyloxy ou méthallyloxy est en position ortho, métha ou par par rapport à l'atome de carbone du cycle benzénique relié & l'azote; (c2) soit un composé comprenant: - un mélange d'un monomère de formule: H ou CH3 CH-CDCH2 -OH 2 (IX) CH - CO CH CO N "2 2( dans laquelle le radical allyloxy ou méthallyloxy est en position ortho, méta ou para par rapport & l'atome de carbone du cycle benzénique relié & l'azote, - avec: au moins un dérivé monosubstitué de formule: H ou CH3 CH CO - \ /C( CH- CO/ CH2' C-H ou CH CH2 et éventuellement un ou plusieurs dérivé(s) disubstitué(s) de formule: CH C i H ou CHO CH C0 \ IH. 2 2 (XI) CH - CG CH2, C-H ou CH3 Il CH2 Dans le composé précité servant de réactif (c2), les proportions des divers constituants du mélange des produits de formules (IX), (X) et éventuellement (XI) peuvent varier dans des larges limites. De manière générale, les proportions des constituants sont choisies entre les limites suivantes (exprimant le pourcentage pondérai de chacun des constituants dans le mélange): - au moins 30 %, et de préférence de 50 % & 80 % de N-(méth)allyloxyphénylmaléimide de formule (IX), - de 5 % à 50 % et de préférence de 10 % à 35 % de dérivé(s) mono(méth)allyl substitué(s) de formule (X), - et de 0 % à 20 % et de préférence de 0 % & 15 % de dérivé(s) di-(méth)allyl substitué(s) de formule (XI), la somme des constituants devant dans chaque cas être égale à 100 % en poids. (c3) soit un ou plusieurs hétérocycle(s) substitué(s) comportant une ou plusieurs double(s) liaison(s) carbone-carbone. Il doit être entendu que l'on peut utiliser, comme réactif (c), des mélanges (cl + c3) ou (c2 + c3). S'agissant du réactif facultatif (cl), il est choisi parmi: - le N(allyloxy-2 phényl)maléimide, - le N-(allyloxy-3 phényl)maléimide, - le N(allyloxy-4 phényl)maléimide, - le N-(méthallyloxy-2 phényl)maléimide, le N-(méthallyloxy-3 phényl)maléimide, - le N-(méthallyloxy-4 phényl) maléimide, - et leurs mélanges. Les maléimides de formule (IX) sont des produits connus qui sont décrits dans la demande de brevet européen EP-A-0.208.634. S'agissant du réactif facultatif (c2), on utilise de préférence comme composé comprenant un mélange de N-(méth)allyloxyphénylmaléimide de formule (IX) avec un ou plusieurs dérivé(s) de substitution (méth) allylé(s) de formule(s) (X) et éventuellement (XI), le produit brut obtenu par mise en oeuvre du procédé décrit dans la demande de brevet européen EP-A-0.274.967. S'agissant du réactif facultatif (c3), il est choisi parmi les vinylpyridines, la N-vinylpyrrolidone, l'isocyanurate d'allyle, le vinyltétrahydrofuranne, et leurs mélanges. S'agissant de la quantité du réactif facultatif (c), elle représente généralement moins de 60 % et, de préférence, de 2 % à 25 % du poids total des réactifs (a) et (b). Le catalyseur (d) facultatif est un initiateur de polymérisation radicalaire consistant avantageusement dans un péroxyde organique comme par exemple le péroxyde de dicumyle, le péroxyde de lauroyle, ainsi que dans l'azo-bis-isobutyronitrile. Selon la nature du composé (d) et selon la vitesse de polymérisation souhaitée au stade de la mise en oeuvre, on utilise le catalyseur à un taux se situant dans l'intervalle allant généralement de 0,01 & 5 % en poids par rapport & l'ensemble des réactifs (a) + (b) + éventuellement (c) et, de préférence, allant de 0,1 & 1 %. Divers adjuvants peuvent être incorporés & divers moments dans les polymères selon l'invention. Ces adjuvants, habituellement utilisés et bien connu de l'homme de l'art, peuvent être par exemple des stabilisants ou des inhibiteurs de dégradation, des lubrifiants ou des agents de démoulage, des colorants ou des pigments, des charges pulvérulentes ou en particules comme des silicates, des carbonates, le kaolin, la craie, le quartz pulvérisé, le mica ou des microbilles de verre. On peut aussi - incorporer des adjuvants modifiant la structure physique du produit obtenu comme par exemple des agents porogènes ou des agents de renforcement fibreux tels que notamment des fibrilles de carbone, de polyimide, de polyamides aromatiques, des whiskers. Les polymères selon l'invention peuvent être préparés par chauffage direct du ou des bis-imide(s) (a), du réactif aminé (b) et des additifs (e) et (f), en présence éventuellement du réactif (c) et/ou du catalyseur (d), au moins jusqu'à l'obtention d'un mélange liquide homogène. La température peut varier en fonction de l'état physique des composés en présence mais elle se situe généralement entre 50 C et 300 C. Il est avantageux d'amener et de maintenir les composés de départ dans un état de mélange intime avant et pendant le chauffage & l'aide par exemple d'une bonne agitation. Quand on utilise le réactif (c) et/ou le catalyseur (d), il(s) est(sont) de préférence ajouté(s) dans le mélange réactionnel bien agité après avoir réalisé la fusion du mélange (a) + (b) + (e) + (f). Lorsque le catalyseur (d) est particulièrement actif, pour éviter son encapsulation dats le réseau polymère engendré, il est souhaitable de l'ajouter dans un solvant ou diluant compatible avec le milieu réactionnel; on a trouvé qu'il pouvait être intéressant d'utiliser comme solvant ou diluant un des liquides organiques polaires dont on parle ciaprès. La préparation des polymères selon l'invention peut aussi être effectuée par chauffage du mélange des réactifs en présence de quantités variables d'un diluant organique qui est liquide dans une partie au moins de l'intervalle 50 C-250 C. Parmi ces diluants, on peut mentionner en particulier des hydrocarbures aromatiques comme les xylènes et le toluène, des hydrocarbures halogénés comme les chlorobenzènes, des liquides organiques polaires comme le dioxanne, le tètrahydrofuranne, l'oxyde de dibutyle, le diméthylformamide, le diméthylsulfoxyde, la Nméthylpyrrolidone, le diméthylacétamide, la cyclohexanone, le méthylglycol et la méthyl-éthyl-cétone. Les solutions ou suspensions de polymères peuvent être utilisées telles quelles pour de nombreux emplois; on peut également isoler les polymères, par exemple par filtration, éventuellement après précipitation au moyen d'un diluant organique miscible avec le solvant utilisé. Il doit être compris que les propriétés des polymères selon l'invention peuvent varier dans une large mesure en fonction notamment de la nature exacte des réactifs engagés, des proportions de réactifs choisies et des conditions précises de température adoptées dans l'intervalle précédemment mentionné. En ce qui concerne les polymères obtenus, ceux-ci peuvent être des polymères durcis, insolubles dans les solvants usuels tels que par exemple les liquides organiques polaires cités dans le paragraphe précédent et ne présentant pas de ramollissement notable au- dessous de la température à laquelle ils commencent à se dégrader. Mais ces polymères peuvent également se présenter sous l'aspect de prépolymères (P) solubles dans les solvants organiques polaires tels que par exemple ceux cités ci-avant et présentant un point de ramollissement à une température inférieure & 200 C [en général ce point de ramollissement est compris entre 50 et 150 C].Ces prépolymères peuvent être obtenus en masse en chauffant le mélange des réactifs jusqu'à l'obtention d'un produit homogène ou pâteux à une température généralement située entre 50 et 180 C pendant une durée qui peut aller de quelques minutes à quelques heures, cette durée étant d'autant plus brève que la température adoptée est plus élevée. Avant de soumettre le mélange des réactifs au chauffage, il est avantageux là aussi d'en effectuer par agitation un mélange intime préalable. Il existe là aussi une méthode préférée de mise en oeuvre du réactif (c) et/ou du catalyseur (d) facultatif et il s'agit de celle indiquée ci-avant à propos de la préparation directe de polymères durcis. La préparation des prépolymères peut également être effectuée en présence de quantités variables d'un diluant qui est liquide dans une partie au moins de l'intervalle S0 -180 C. Dans ce contexte on peut avantageusement utiliser comme diluant les liquides organiques polaires dont on a parlé ci-avant. Les prépolymères (P) peuvent être utilisés à l'état de masse liquide, une simple coulée à chaud suffisant pour la mise en forme et la réalisation d'objets moulés. On peut aussi, après refroidissement et broyage, les utiliser sous la forme de poudres qui se prêtentremarquablement aux opérations de moulage par compression, éventuellement en présence de charges à l'état de poudres, de sphères, de granules, de fibres ou de paillettes. Sous la forme de suspensions ou de solutions, les prépolymères (P) peuvent être utilisés pour la réalisation de revêtements et d'articles intermédiaires préimprégnés dont l'armature peut être constituée par des matières fibreuses & base de silicate ou d'oxyde d'aluminium ou de zirconium, de carbone, de graphite, de bore, d'amiante ou de verre. On peut encore utiliser ces prépolymères (P) pour la réalisation de matériaux cellulaires après incorporation d'un agent porogène tel que par exemple l 'azodicarbonamide. Dans un second stade, les prépolymères (P) peuvent être durcis par chauffage jusqu'à des températures de l'ordre de 300 C, généralement comprises entre 150 et 300 C; une mise en forme complémentaire peut être effectuée pendant le durcissement, éventuellement sous vide ou sous une pression super-atmosphérique, ces opérations pouvant également être consécutives. Conformément à un mode de réalisation préféré de la présente invention, on opère en deux stades, le premier stade consistant à chauffer le mélange des réactifs entre 50 et 180 C pour former un prépolymère (P), le second stade consistant à durcir le prépolymère (P), après lui avoir donné la forme désirée, par chauffage jusqu'a des températures de l'ordre de 300 C, généralement comprises entre 150 C et 300 C. Conformément à un autre mode de réalisation préféré de la présente invention, on opère en deux stades, mais en utilisant dans le premier stade un procédé de préparation en continu du prépolymère (P) consistant à introduire isolément dans un malaxeur à vis extrudeuse: - d'une part le bis-imide (a) à l'état solide divisé, et - d'autre part le groupe des réactifs constitué par le réactif aminé (b) et l'additif (f) à l'état solide, liquide ou fondu, et l'additif (e) à l'état liquide, avec au besoin le réactif (c) à l'état liquide et/ou le catalyseur (d) à l'état solide ou en solution, les différents réactifs de ce groupe pouvant euxmêmes être introduits de leur côté ensemble ou séparément, en présence éventuellement d'un diluant qui est liquide dans une partie au moins de l'intervalle 60 - 1800C. Par l'expression "malaxeur à vis extrudeuse", on entend désigner un appareil qui ne présente pas de zone morte lors de la progression de la matière. Des appareils de ce genre qui peuvent comporter une ou plusieurs vis sont décrits dans l'ouvrage de E.G. FISHER-Extrusion of Plastics (Interscience Publisher 1964) pages 104 à 108. Ces malaxeurs peuvent comporter deux vis sans fin s'engrenant intimement l'une dans l 'autre et tournant dans le même sens; un appareil de ce type équipé plus particulièrement pour la préparation de téréphtalates alcalins est décrit dans le brevet français FR-A-1.462.935. Une autre variété de malaxeurs utilisables est constituée par les appareils comportant une vis sans fin à filetage interrompu effectuant simultanément un mouvement de rotation et un mouvement oscillatoire dans la direction de l'axe, logée dans une enveloppe comportant des dents qui coopèrent avec les ailettes interrompues de la vis. Des appareils de ce type sont décrits dans les brevets français FR-A-1.184.392, 1.184.393, 1.307.106 et 1.369.283. Les polymères selon l 'invention intéressent les domaines de l'industrie qui requièrent des matériaux doués de bonnes propriétés mécaniques et électriques ainsi que d'une grande inertie chimique à des températures de 200 à 300 C. A titre d'exemples, ils conviennent particulièrement bien pour la fabrication d'articles intermédiaires préimprégnés, par exemple du type tissu de verre/prépolymère (P), permettant de réaliser dans les meilleures conditions des circuits multicouches pour 1' industrie des ordinateurs et pour l 'électronique spaciale, aéronautique et industrielle. Ces préimprégnés permettent l'augmentation de la vitesse de perçage de trous dans les circuits, et cela même lorsque ces trous sont très faiblement espacés, ce qui est le cas pour les circuits à forte densité de composants. Les exemples suivants sont donnés à titre illustratif mais non limitatif. EXEMPLE: Dans un réacteur en verre muni d'un agitateur de type ancre, on introduit & température ambiante: - 80 g (0,223 mole) de N,N'-4,4'-diphérnylméthanebis-maléimide, et - 20 g (0,064 mole) de diamino-4,4' tétraéthyl-3,3',5, 5' diphénylméthane, - 10 g (0,032 mole) de 0,0'-diallyl-bisphénol A, et 9 g d'une résine époxy bromée résultant de la condensation de bisphénol A tétrabromé et d' épichlorhydrine; elle possède un taux de brome élementaire de l'ordre de 50 % en poids et un poids d'équivalent époxy de 450; elle est disponible dans le commerce sous la marque déposée QATREX de la Société DOW, type 6410; la quantité de brome apportée par la résine époxy, exprimée par le pourcentage en poids de brome élémentaire par rapport au poids de l'ensemble bis-imide + diamine + monomère copolymérisable (N-vinylpyrrolidone: cf. ci-après) + résine époxy + allylphénol, est égale à 3,54 %. Cette résine est introduite dans le réacteur sous forme de solution dans 5 g de cyclohexanone. On plonge le réacteur dans un bain d'huile préchauffé à 160 C et le mélange est agité jusqu'à fusion complète des ingrédients engagés et obtention d'une masse homogène. La durée de cette étape est de 5 minutes. Le mélange fondu ainsi obtenu est refroidi jusqu'à 130 C et on introduit 8 g de N-vinylpyrrolidone-2, puis on laisse réagir l'ensemble sous agitation pendant 20 minutes. On obtient ainsi un prépolymère présentant un point de ramollissement voisin de 80 C. On appelle point de ramollissement, la température approximative à laquelle une baguette de verre de 6 mm de diamètre peut s'enfoncer facilement de quelques millimètres dans le prépolymère. Ce prépolymère est soluble dans des solvants comme par exemple la Nméthylpyrrolidone, le diméthylformamide, la cyclohexanone et l'acétone. Avec un premier lot de prépolymère préparé comme indiqué ci-avant, on confectionne des préimprégnés et des stratifiés cuivrés à 10 plis (10 couches de préimprégnés). Dans cette optique, on utilise une solution de prépolymère & 50 % en poids dans la N-méthylpyrrolidone pour enduire un tissu de verre fabriqué par la Société PORCHER sous la référence 7628 dont le grammage est de 200 g/m2 et ayant subi un traitement par du gammaaminopropyltriéthoxysilane (silane A 1100 d'UNION CARBIDE). Le tissu imprégné contient 40 g de prépolymère pour 60 g de tissu; on le sèche en atmosphère ventilée à 160 C pendant 5 minutes. On découpe ensuite 10 carrés (15 x 15 cm) que l'on empile avec une feuille de cuivre de 35 im d'épaisseur (de référence NT-TWS et commercialisée par la Société YATES), placée sur l'une des faces extérieures de l'empilement et on place l'ensemble entre les plateaux d'une presse dans les conditions suivantes: - pression: 40.105 Pa, - chauffage des plateaux de la presse: 1 heure à 190 C. Après une post-cuisson à 200 C pendant 16 heures, on examine l'adhérence du cuivre sur le stratifié à 10 plis préparé: cette adhérence, mesurée au dynamomètre par traction du cuivre à 90 d'angle (selon la norme MIL P 55 617 B avec une vitesse de traction de 55 mm/min), est de l'ordre de 23 N/cm. Dans les mêmes conditions, le stratifié cuivré à 10 plis confectionné à partir d'un prépolymère préparé comme indiqué ci-avant mais en absence de O,O'-diallyl-bisphénol A, conduit à une adhérence de l'ordre de 19,6 N/cm. Avec un second lot de prépolymère, on prépare des préimprégnés à % en poids de prépolymère et des stratifiés comportant 5 plis dans les conditions décrites ci-avant (à noter qu'aucune feuille de cuivre n'est utilisée ici). Après une post-cuisson à 200 C pendant 16 heures, on effectue des mesures de combustibilité à l'aide du test UL 94 vertical (épaisseur des éprouvettes à base de stratifié: 0,8 mm; le taux de résine dans le stratifié est d'environ 40 % en poids; le temps de combustion est déterminé après conditionnement de 48 heures, à 23 C et sous 50 % d'humidité relative; le classement est établi sur la moyenne de 10 résultats: 5 éprouvettes et 2 tests sur chaque éprouvette): classement VO. Avec un troisième lot de prépolymère, amené par broyage sous forme de poudre, on réalise un moulage par compression. La poudre obtenue est introduite, en quantité de 7,5 g, dans un moule cylindrique (diamètre: cm) et on installe l'ensemble entre les deux plateaux circulaires d'une presse (ces plateaux sont adaptés à la taille du moule et préchauffés à G) sur lesquels on applique une pression de 0,1 MPa. Lorsque la température de la matière atteint 125 C, on applique une pression de 4 MPa. Lorsque l'équilibre thermique est atteint, c'est-à-dire lorsque la température de la matière est à 150 C, on maintient l'ensemble dans ces conditions pendant 2 heures encore. On laisse ensuite refroidir le moule et son contenu pendant 1 heure sous 4 MPa de pression. Après démoulage, on obtient un objet moulé cylindrique (diamètre: 10 cm; hauteur: 4 mm) que l'on place dans une étuve préchauffée à 200 C pendant 16 heures. Après démoulage, l'objet moulé est soumis à des essais de choc CHARPY non entaillé, selon les indications de la norme NF T 51035, pour mesurer la résilience surfacique Re à 23 C: cette résilience est trouvée égale à 18 kJ/m; dans les mêmes conditions, l'objet moulé confectionné à partir d'un prépolymère préparé comme indiqué ci-avant mais en absence d'O,O'-diallylbisphénol A, conduit & une résilience qui est trouvée égale à 12 kJ/m. On mesure également l'énergie de propagation de fissure G1C, selon les revendications de la norme ASTM E 399: elle est trouvée égale à J/m; en absence de diallylphénol, elle est trouvée égale & 60 J/mn. Sur un quatrième lot de prépolymère, on prépare des préimprégnés a 40 % en poids de prépolymère et des stratifiés comportant 22 plis dans les conditions décrites ci-avant (aucune feuille de cuivre n'est utilisée ici aussi). Après une post-cuisson à 200 C pendant 16 heures, on effectue des mesures de coefficient d'expansion thermique selon l'axe Z des stratifiés (épaisseur des éprouvettes à base de stratifié: 3 mm). Ces mesures sont réalisées par Analyse Thermomécanique (TMA), à l'aide d'un appareil DU PONT modèle 982, avec une vitesse de montée en température de K/min sous atmosphère d'azote. La valeur trouvée pour ce coefficient est de l'ordre de 35.10 m.m.K-. Par ailleurs, la température de transition vitreuse du polymère durci, qui a été évaluée lors des mesures effectuées par Analyse Thermomécanique, est trouvée égale à 250 C. REVENDICATIONS 1. - Polymères & groupements imides caractérisés en ce qu'ils comprennent le produit de réaction, à une température allant de 500C à 300 C, entre: (a) un N,N'-bis-imide ou une association de plusieurs bis-imides de formule: Y - C - Co Co - C - Y il N - A - N oi (I) Y - C - CGO CO - C - Y dans laquelle: les symboles Y, identiques ou différents, représentent chacun H, CH3 ou Cl; le symbole A représente un radical divalent choisi dans le groupe constitué par les radicaux: cyclohexylène; phénylènes; méthyl-4 phénylène-1,3; méthyl-2 phénylêne-1,3; méthyl-5 phénylène-1,3; diéthyl-2,5 méthyl-3 phénylène-1,4; et les radicaux de formule: X X v TT X X dans laquelle T représente un lien valentiel simple ou un groupement: I Il -CH2- - C; - - - S -; H - C 0 S2 0- et les symboles X, identiques ou différents, représentent chacun un atome d'hydrogène, un radical méthyle, éthyle ou isopropyle; - (b) une ou plusieurs diamine(s) biprimaire(s) encombrée(s); - (c) éventuellement un ou plusieurs monomère(s) non halogéné(s) autre(s) qu'un bis-imide de formule (I) et comprenant une ou plusieurs double(s) liaison(s) carbonecarbone polymérisable(s); - et (d) éventuellement un catalyseur de polymérisation; lesdits polymères à groupements imides étant caractérisés par les points suivants: - point i: le milieu de réaction qui sert & les préparer contient en tant que réactif aminé (b) une ou plusieurs diamine(s) biprimaire(s) encombrée(s) prise(s) dans le groupe formé par: (i) les espèces répondant à la formule générale: R1 Z ZR3 H2N B NH2 (IV) R2 Z Z R4 2 R4 dans laquelle: les symboles R1, R2, R3 et R4, identiques ou différents, représentent chacun un radical méthyle, éthyle, propyle ou isopropyle; les symboles Z, identiques ou différents, représentent chacun un atome d'hydogène ou un atome de chlore; le symbole B représente un radical divalent choisi dans le groupe formé par les radicaux: - CH2 -; CH., CH. CH3 -4 C - et -C9QCH3 CH3 CHH3CH.C CHC3 (2i) et les espèces répondant à la formule générale: NH 4 (R)3 (III) dans laquelle: les radicaux amino sont en position méta ou para, l'un par rapport & l'autre; les symboles R5, identiques ou différents, représentent chacun un radical méthyle, éthyle, propyle ou isopropyle; - point 2: le milieu de réaction contient en outre deux additifs obligatoires (e) et (f): (e) consistant dans un composé choisi dans le groupe formé par: * (el) une résine époxy chlorée ou bromée; * (e2) un N, N'-alkylène-bis-tétrahalogénophtalimide de formule: U U U s CO\ /CO t;U IN - C H2n N (V) OU n 2n CO CO U U U dans laquelle: les symboles U, identiques ou différents, représentent chacun un atome de chlore ou de brome; le radical alkylène -C H2 - peut être linéaire ou ramifié; n 2n1 n est un nombre entier égal à 1, 2, 3 ou 4; * (e3) un produit halogéné de formule: H ou CH3 H ou CH3 I I CH = - CH - 0 V 0 - CH - C = CH (VI) (U)p (U)p dans laquelle: les symboles U ont la signification donnée ciavant; le symbole V représente un lien valentiel simple, un radical alkylène -C H2 -, linéaire ou ramifié, avec n étant égal & 1, 2, 3 ou 4 ou un atome d'oxygène; p est un nombre entier égal à 2, 3 ou 4; * (e4) une résine époxy non halogénée; * et (eS) un mélange de deux ou de plus de deux des composés (el) a (e4) précité entre eux; (f) consistant dans un composé comprenant un ou plusieurs alkénylphénol(s) de formule: CH2 - CR6 = CH2 R7 E OR7 (VII) CH2 - CR6 = CH2 dans laquelle: le symbole E représente un lieu valentiel simple ou radical divalent choisi dans le groupe formé par les radicaux; ICH3 - CH-; - CH2 CH2 -; - C -; - O -; - S -; - SO -; et - SQ2-; CH3 les symboles R6, identiques ou différents, représentent chacun un atome d'hydrogène ou un radical méthyle; les symboles R7, identiques ou différents, représentent chacun un atome d'hydrogène ou un radical alkyle linéaire ou ramifié ayant de I & 6 atomes de carbone ou un radical phényle; - point 3: le milieu de réaction, dans le cas o il est fait appel & un catalyseur (d), contient en tant que catalyseur un initiateur de polymérisation rédicalaire consistant dans un péroxyde organique ou l'azo- bis-isobutyronitrile. 2. Polymères selon la revendication 1, caractérisés en ce que le réactif (a) est pris dans le groupe formé par: - le N,N'-métaphénylène-bis-maléimide, - le N,N'-paraphénylène-bis- maléimide, - le N,N'-4,4'-diphénylméthane-bis-maléimide, - le N,N'-4,4'diphényléther-bis-maléimide, - le N,N'-4,4'-diphénylsulphone-bismaléimide, - le N,N'-cyclohexylène-1,4-bis-maléimide, - le N,N'-4,4'diphényl-1,1 cyclohexane-bis-maléimide, - le N,N'-4,4'-diphényl-2,2 propane-bis-maléimide, - le N,N'-4,4'-triphénylmétharie-bis-maléimide, le N,N'-méthyl-2 phénylène-1,3-bis-maléimide, - le N,N'-méthyl-4 phénylène-1,3-bis-maléimide, - le N,N'-méthyl-5 phénylène-1,3-bismaléimide, - leurs mélanges. 3. - Polymères selon l'une quelconque des revendications 1 et 2, caractérisés en ce que le réactif (b) est pris dans le groupe formé par: le diamino-4,4' tétraméthyl-3,3',5,5' diphénylméthane, - le diamino-4,4' tétraéthyl-3,3',5,5' diphénylméthane, - le diamino-4,4' diméthyl-3,5 diéthyl-3',5' diphénylméthane, - le diamino-4,4' diéthyl-3,3' diméthyl-5, 5' diphénylméthane, - le diamino-4,4' tétraisopropyl-3,3',5,5' diphénylméthane, - le diamino-4,4' diisopropyl-3,3' diméthyl-5,5' diphénylméthane, - le bis (amino-4 diméthyl-3,5 o,c-diméthylbenzyl)-1,4 benzène, - le bis (amino-4 diméthyl-3,5 a,w-diméthylbenzyl)-1,3 benzène, le diamino-1,3 diéthyl-2,4 méthyl-6 benzène, - le diamino-1,3 méthyl-2 diéthyl-4,6 benzène, - et leurs mélanges. 4. - Polymères selon ltune quelconque des revendications I à 3, caractérisés en ce que l'additiú (e) consiste dans un composé choisi dans le groupe formé par: * (el): une résine époxy chlorée ou bromée qui possède un poids d'équivalent époxy compris entre 200 et 2000 et qui consiste dans un éther glycidique obtenu en faisant réagir avec de l'épichlorhydrine un dérivé chloré ou bromé sur le (ou les) noyau(x) aromatique(s) issu d'un polyphénol choisi dans le groupe formé par: la famille des bis(hydroxyphényl)alcanes comme le bis(hydroxy-4 phényl)-2,2 propane, le bis(hydroxy-4 phényl) méthane, le bis(hydroxy-4 phényl) méthyl-phényl-méthane, les bis(hydroxy-4 phényl)tolyl-méthanes; le résorcinol; l'hydroquinone; le pyrocatéchol; le dihydroxy-4,4'diphényle; et les produits de condensation des phénols précités avec un aldéhyde; * (e2): un N,N'-alkylène-bis-tétrabromophtalimide; * (e3): un bis(allyloxydibromophényl)alcane de formule: Br Br CH =CH - CH - O C CH2n \ O- - CH =CH: (VIII) Br Br dans laquelle n est un nombre entier égal & 1, 2 ou 3; * (e4): une résine époxy non halogénée qui possède un poids d'équivalent époxy compris entre 100 et 1000 et qui consiste dans un éther glycidique obtenu en faisant réagir avec de l'épichlorhydrine un polyphénol non chloré ou non bromé sur le (ou les) noyau(x) aromatique(s) choisi dans le groupe des phénols dont on a parlé ci-avant dans la présente revendication à propos de la définition de la résine (ei); * et (eS) un mélange de deux ou de plus de deux des composés (el) & (e4) mentionnés ci-avant dans la présente revendication. 5. - Polymères selon l'une quelconque des revendications 1 & 4, caractérisés en ce que l'additif (f) est constitué: - soit par un ou plusieurs alkénylphénol(s) de formule (VII), - soit par un mélange contenant (i) un ou plusieurs alkénylphénol(s) de formule (VII) et (2i) un ou plusieurs éther(s) allylique(s) correspondant(s) de ce (ou ces) phénol(s), c'est-à-dire un ou plusieurs éther(s) allylique(s) duquel (ou desquels) dérive(nt) par transposition ce (ou ces) phénol(s). 6. - Polymères selon la revendication 5, caractérisés en ce que le (ou les) alkénylphénol(s) de formule (VII) est(sont) pris dans le groupe formé par ú0 - le dihydroxy-4,4' diallyl-3,3' bisphényle, - le bis(hydroxy-4 allyl-3 phényl) méthane, - le bis(hydroxy-4 allyl-3 phényl) éther, - le bis(hydroxy-4 allyl-3 phényl)-2,2 propane ou 0,0'-diallyl- bisphénol A, l 'éther méthylique correspondant à 1 'un ou l ' autre des alkénylphénols précités. 7. - Polymères selon l'une quelconque des revendications 1 à 7, caractérisés en ce que les quantités de N',N-bis-imide(s) (a) et de diamine(s) encombrée(s) (b) sont choisies de façon à ce que le rapport r nombre de moles de bis-imide(s) (a) nombre de moles de diamine(s) (b) se situe dans l'intervalle allant de 1,5/1 à 20/1. 8. - Polymères selon l'une quelconque des revendications 1 à 7, caractérisés en ce que le réactif facultatif (c), quand il est utilisé, est employé en quantités représentant moins de 60 % du poids total des réactifs (a) + (b). 9. - Polymères selon 1 'une quelconque des revendications 1 à 8, caractérisés en ce que le catalyseur facultatif (d), quand il est utilisé, est employé en quantités se situant dans l'intervalle allant de 0,01 à 5 % en poids par rapport à l'ensemble des réactifs (a) + (b) + éventuellement (c). 10. - Polymères selon l 'une quelconque des revendications 1 à 9, caractérisés en ce que d'une part la quantité d'additif (e) représente 2 à % du poids du mélange bis-imide(s) (a) + diamine(s) (b) + éventuellement réactif (c), et d'autre part la quantité de chlore ou de brome qui peut être apportée par l'additif (e), exprimée par le pourcentage en poids de chlore élémentaire ou de brome élémentaire par rapport au poids du mélange global bis-imide(s) (a) + diamine(s) (b) + réactif facultatif (c) + additifs (e) et (f), représente au plus 8 %. 11. - Polymères selon l'une quelconque des revendications I a 10, caractérisés en ce que la quantité de l'additif (f) représente 2 % à 30 % du poids du mélange bis-imide(s) (a) + diamine(s) (b) + éventuellement réactif (c). 12. - Polymères selon l'une quelconque des revendications 1 a 11, caractérisés en ce qu'ils se trouvent sous forme de polymères durcis, insolubles dans les solvants organiques polaires usuels et ne présentant pas de ramollissement notable au-dessous de la température à laquelle ils commencent a se dégrader. 13. - Polymères selon l'une quelconque des revendications 1 a 11, caractérisés en ce qu'ils se trouvent sous forme de prépolymères thermodurcissables (P) solubles dans les solvants organiques polaires usuels et présentent un point de ramollissement à une température inférieure à 200 C.